FR 3101359 A1 20210402 FR 1910810 A 20190930 L'invention a pour objet un substrat muni d’un revêtement comprenant au moins une couche comprenant du métal susceptible d’être corrodée, caractérisé en ce que la couche comprenant du métal susceptible d’être corrodée comprend une bordure s’étendant sur la périphérie du substrat, ladite bordure présentant un démouillage de la couche comprenant du métal susceptible d’être corrodée. VITRAGE MUNI D'UN EMPILEMENT DE COUCHES MINCES L'invention concerne des substrats munis d'empilements de couches minces agissant sur le rayonnement solaire, notamment ceux destinés à l'isolation thermique et/ou la protection solaire. Ces substrats sont utilisés pour réaliser des vitrages. Ces couches minces sont réalisées à base de matériaux métalliques tels que de l’argent, du titane, du niobium, etc. Ces couches minces sont utilisées pour réaliser des empilements ayant des fonctionnalités. Ces fonctionnalités peuvent être, par exemple, le contrôle solaire ou l’antireflet. Ces substrats revêtus sont utilisés pour fabriquer des vitrages feuilletés ou des doubles vitrages. Un vitrage feuilleté consiste à assembler deux substrats en intercalant entre eux un film intermédiaire en polymère alors qu’un vitrage double consiste à assembler deux substrats avec un cadre laissant un espace vide entre lesdits substrats. Or, Ces empilements sont sensibles à la corrosion lorsqu’ils sont soumis à des environnements humides, à fort taux d’humidité. Cette corrosion a pour conséquence de s’attaquer aux revêtements à base de matériaux métalliques et d’endommager les empilements. Ces dommages causés aux empilements les rendent moins performants et moins esthétiques ce qui nécessite leur remplacement. Une solution pour résoudre ce problème consiste à prévoir une étape de meulage durant laquelle l’empilement est traité par une meule pour être localement enlevé sur une bande continue à la périphérie du substrat, cette solution est nommée « edge-deletion » en anglais. Cette solution de meulage est opérée avant l’assemblage du substrat revêtu avec au moins un second substrat pour former un vitrage feuilleté ou double vitrage. Cette solution présente donc l’inconvénient de nécessité des étapes supplémentaires qui rendent le procédé plus complexe. DESCRIPTION DES FIGURES D’autres particularités et avantages ressortiront clairement de la description qui en est faite ci-après, à titre indicatif et nullement limitatif, en référence aux dessins annexés, dans lesquels: -la fig. 1 est une représentation schématique d’un vitrage feuilleté; -la fig. 2 est une représentation schématique d’un double vitrage; -la fig. 3 est une représentation schématique du procédé de traitement thermique ; -la fig. 4 est une vue microscopique du revêtement après traitement thermique; -la fig. 5 est une représentation schématique de la zone traité d’un substrat revêtu; -la fig. 6 est une vue de photos comparatives entre un substrat traité et non traité après test de vieillissement; Substrat (3) muni d’un revêtement comprenant au moins une couche (7) comprenant du métal susceptible d’être corrodée, caractérisé en ce que la couche comprenant du métal susceptible d’être corrodée comprend une bordure s’étendant sur la périphérie du substrat, ladite bordure présentant un démouillage de la couche comprenant du métal susceptible d’être corrodée. Substrat selon la revendication 1, dans lequel la bordure a une forme de ligne droite. Substrat selon la revendication 1, dans lequel la bordure a une forme de ligne courbe. Substrat selon l’une des revendications précédentes, dans lequel la bordure est à une distance de 0.1 à 3cm du bord du substrat. Substrat selon l’une des revendications précédentes, dans lequel la couche comprenant du métal susceptible d’être corrodée est réalisée à base de matériaux métalliques, d’alliages métalliques, d’oxydes métalliques ou de nitrures métalliques. Vitrage (1) comprenant au moins deux substrats (3, 5) dont au moins un est un substrat selon l’une des revendications précédentes, et un film intercalaire (9), les substrats et le film intercalaire étant assemblés de sorte que le film intercalaire soit intercalé entre les deux substrats, le revêtement du substrat revêtu étant au contact dudit film intercalaire. Vitrage (1’) comprenant au moins deux substrats (3, 5) dont au moins un est un substrat selon l’une des revendications 1 à 5, les substrats étant assemblés par l’intermédiaire d’un cadre (11) laissant un espace vide (13) entre les deux substrats, le revêtement du substrat revêtu étant situé dans l’espace vide (13). Procédé de réalisation d’un vitrage, caractérisé en ce que ledit procédé comprend les étapes suivantes : Se munir d’un premier substrat ; Revêtir le premier substrat avec un revêtement comprenant au moins une couche comprenant du métal susceptible d’être corrodée ; Traiter ledit substrat avec un moyen de traitement thermique de telle sorte qu’une bordure s’étendant sur la périphérie du substrat présente un démouillage de la couche comprenant du métal susceptible d’être corrodée ; Se munir d’au moins un second substrat; Assembler les substrats pour former un vitrage. Procédé de réalisation d’un vitrage, caractérisé en ce que ledit procédé comprend les étapes suivantes : Se munir d’un premier substrat ; Revêtir le premier substrat avec un revêtement comprenant au moins une couche comprenant du métal susceptible d’être corrodée ; Se munir d’un second substrat et d’un film intercalaire ; Assembler les substrats et le film intercalaire ensemble afin que le film intercalaire soit intercalé entre les deux substrats, le revêtement du substrat revêtu étant au contact dudit film intercalaire. Découper le vitrage et le traiter avec un moyen de traitement thermique de telle sorte qu’une bordure s’étendant sur la périphérie du vitrage présente un démouillage de la couche comprenant du métal susceptible d’être corrodée. Procédé selon l’une des revendications 8 ou 9, caractérisé en ce que le traitement par un moyen de traitement thermique est opéré à la température de fusion de la couche comprenant du métal susceptible d’être corrodée